Brevet FR2576902A1 — publié le 19860808

PROCEDE DE FABRICATION D'HYDROGENO-SILANES La présente invention concerne un procédé de fabrication d'hydrogénosilanes; elle a plus particulièrement trait à la fabrication de monosilane. On connaît des procédés de production de monosilane par réduction d'halogénures de silicium par des agents réducteurs comme l'hydrure de lithium aluminium ou les hydrures de lithium ou de sodium. La réduction des halogénures de silicium par LiAlH4 est notamment décrite dans l'Encyclopedia of Chemical Technologie Kirk-Othmer, Vol. 20, 3ème édition 1982, pages 887 - 911 (906). Cette réaction a lieu en milieu solvant, elle est cependant d'un usage industriel peu développé du fait notamment de son coût très élevé. La réduction par les hydrures de sodium ou de lithium a notamment été décrite dans la même référence que ci-dessus pour LiA1H4, cette réaction nécessite de travailler à haute température dans des solvants polaires ou en milieu sels fondus du fait de la faible solubilisation de l'hydrure de lithium. Le procédé de la présente invention qui concerne la réduction par un hydrure alcalin ou alcalino-terreux d'un halogéno-silane en présence d'un catalyseur vise à remédier aux inconvénients présentés par les procédés décrits ci-dessus en apportant notamment les avantages suivants: - la quantité de catalyseur utilisée est très faible, - la réduction peut être effectuée au voisinage de la température ambiante et permet ainsi, notamment, d'éliminer- des éventuelles réactions secondaires, - elle permet d'effectuer la réduction en présence d'hydrures réputés âtre très peu efficaces comme, par exemple, l'hydrure de calcium, - elle permet la mise en oeuvre de solvants industriels à bas point d'ébullition. Le procédé selon la présente invention concerne en effet un procédé de fabrication d'hydrogéno-silanes par réduction d'halogéno-silanes par un hydrure alcalin ou alcalino-terreux généralement dans un solvant en présence d'un catalyseur caractérisé en ce que le catalyseur est un agent séquestrant de formule [N-CHR1-CHR2O-(CHR3-CHR4-O)n -R 3 Lii dans laquelle n est un nombre entier supérieur ou égal à O et inférieur, ou égal à 10 (0 entre 1 et 12 (1 La réaction mise en oeuvre selon le procédé de l'invention peut s'écrire: 4 - (m + n) p + HRSiX R Si_ 4-(m+n) 14Hp n H (R S)X-> R SiH + -MXp p m n 4-(n+m) catalyseur n 4-n p dans laquelle les radicaux R identiques ou différents représentent un groupement: alkyle, aryle et/ou alkoxy; X représente les halogènes et de preférence le chlore et M un alcalin ou un alcalino-terreux et de préférence le lithium, le sodium, le calcium ou le magnésium. n est un nombre entier égal à 0, 1, 2 ou 3 et m est un nombre entier égal à 0, 1, 2 ou 3 et m+n représente la valence de l'alcalin ou de l'alcalino-terreux. Les halogéno-silanes que l'on met en oeuvre selon le procédé de l'invention sont ceux qui ont pour formule R H SiX dans n m 4-(n+m) laquelle n peut avoir les valeurs 0, 1, 2 ou 3 et m les valeurs 1, 2 ou 3 et R, quand il existe, est choisi parmi les radicaux alcoyle ou aryle et/ou alkoxy et de prétférence les radicaux: méthyle, éthyle, propyle, isopropyle et/ou phényle, X est choisi parmi les halogènes et représente de préférence le chlore et les groupements alkoxy et représente de préférence les groupements méthoxy ou éthoxy. Selon un mode de mise en oeuvre préféré de l'invention, on utilise le tétrachlorure de silicium, le trichlorosilane, le dichlorosilane, le diméthyldichlorosilane, le méthyldichlorosilane, le diphényldichlorosilane, le phényltrichlorosilane, le mêthylphényldichlorosilane ou le diéthyldichlorosilane ou leurs mélanges. Les hydrures alcalins ou alcalino-terreux MHp mis en oeuvre selon l'invention sont, de préférence, choisis parmi: l'hydrure de lithium, l'hydrure de sodium, l'hydrure de calcium ou l'hydrure de magnesium. Selon l'invention, le catalyseur est un agent séquestrant de formule: [N- CHR iCHR2-O-(CHR3-CHR4-O) -R5]3 (I) dans laquelle n est un nombre entier supérieur ou égal à O et inférieur ou égal à 10 (O entre 1 et 12 (l Selon un mode de réalisation préférentiel de l'invention, oD utilise un agent séquestrant de formule (I) dans laquelle R1, R2$ R3 et R4 représentent un atome d'hydrogène ou un radical methyle, R5 et n ayant la signification précédente. Parmi ces derniers, on préfère encore plus particulièrement mettre en oeuvre les agents séquestrants pour lesquels n est supé- rieur ou égal à O et inférieur ou égal à 6 et pour lesquels R5 représente un radical alkyle ayant de 1 -à 4 atomes de carbone. On peut citer: - la tris(oxa-3 butyl)amine de formule: N4CH2-CH2-O-CH3)3 - la tris(dioxa-3,6 heptyl)amine de formule: NfCH2-CH2-O-CH2-CH2-0-CH3)3 la tris(trioxa-3,6,9 décyl)amine de formule NC 2-CH -0-CH 2-CH 2-O-CH 2-CH2-O-CH3)3 - la tris(dioxa-3,6 octyl)amine de formule: N*CH -CH2-O-CH2-CH2 0-C2H5)3 - la tris(trioxa-3,6,9 undécyl)amine de formule NzCH -CH -2OCH -CH C O-CH -CH -O-C H 2 2 2 2 2.2 2 5 3 - la tris(dioxa-3,6 nonyl)amine de formule I4CH 2CH2 -OCH-CH2-0C 3H7)3 22 2 23 7 3 -la tris(trlosa-3D6,9 dodécyl)amine de formule 2 22 2 2 37 3 - la tris(dioxa-3,6 décyl)amine de forri:ule: NeCH2-CH2-0-CH2-CH2-O-C4H9) 3 - la tris(trioxa-3,6,9 tridécy])amine de formule: N(CH -CH --CH CH --CH -CH2--C4 H 2 2 2 2 2 2 4 9)3 - la tris (tetra-oxa-3,6,9,12 tridecyl) amine de formule: N- CH2-CH2-0CH2-CH2-0)3-CH3 3 - la tris(hexa-oxa-3,6,9,12,15,18 nonadecyl)amine de formule: N- CH2-CH2-O-(CH2-CH2-0 5 CH3 3 - la tris(dioxa-3,6 méthyl-4 heptyl) amine de formule: N- CH2-CH2-OCH-(CH3)-CH2-O-CH3 3 - la tris(dioxa-3,6 diméthyl-2,4 heptyl) amine de formule: N- CH2CH-(CH3)-OCH(CH3)-CH2-O-CH3 3' Les amines utilisées sont connues en tant qtue telles dans l'art antérieur. C'est ainsi que le brevet français 1.302.365 cite l'obtention des amines tertiaires N*CH2-CH2-O-CH3)3 et N*CH2CH2-CH2- CH2 2 -O-CH3)3 comme sous produits de la synthèse des amines primaires et secondaires correspondantes, ces amines primaires et secondaires étant des- produits intéressants comme intermédiaires en vue de la synthèse de substances pharmaceutiques, comme inhibiteurs de corrosion, comme intermédiaires en vue de la synthèse de produits chimiques inté- ressants en agriculture et comme émulsifiants. Selon une variante du procédé de l'invention l'agent séquestrant peut être greffé sur un polymère organique réticulé ainsi la présente invention concerne également un procédé de fabrication d'hydrogéno-silane par réduction d'halogéno-silane par un hydrure alcalin dans un solvant en présence d'un catalytiseur caractérisé en ce que le catalyseur est un agent séquestrant greffé constitué par un support polymère organique réticulé et par une pluralité de groupes fonctionnels, fixés sur ledit support, de formule générale: (CHR1 - CHRt - 0n N - (CHR' - CHR _ OmR' (II) (CHR - CHR' - O R' (C6 7 yP dans laquelle R' R2,, R4, R6 et R; identiques ou différents sont chacun un atome d'hydrogène ou un radical alkyle ayant de 1 à 4 atomes de carbone, R' et R' identiques ou différents R5 R8 représentent un atome d'hydrogène, un radical alkyle ou cycloalkyle ayant de 1 à 12 atomes de carbone, un radical phényle, un radical -C qH2, - ou CH2,+1-0-avec q' supérieur ou égal à 1 q 2q'0 Cq'H2qi+*0ae et inférieur ou égal à environ 12, et dans laquelle n', m', et p' identiques ou différents sont supérieurs ou égaux à 1 et inférieurs ou égaux à 10. Selon la variante du procédé de l'invention, on utilise un agent séquestrant supporté constitué par un support polymère organique réticulé et par une pluralité de groupes fonctionnels fixés sur ledit support, de formule générale (II) dans laquelle RI, R, R, R, R', et R' identiques ou différents, représentent un atome d'hydrogène ou le radical méthyle et R5 et R8 identiques ou différents représentent un atome d'hydrogène ou un radical alkyle ayant de 1 à 4 atomes de carbone. Selon un autre mode de réalisation préférentiel de l'invention, n', m' et p' identiques ou différents sont supérieurs ou égaux à 1 et inférieurs ou égaux à 6. On peut citer comme exemples de groupes fonctionnels, les groupes de formules suivantes: CH2-CH2-O- N - CH -CH -O-CH - \CH -CH -O-CH 2 2 3 /CH 2-CH2-O-CH2-CH2-O- N - CH2-CH2-O-CH2-CH2-O-CH3 " CH2-CH2-0-CH2-CH 2- 0-CH 3 CH 2-CH2-O-CH2-CH2-O- N CH 2-CH2-O-CH2-CH2-O-C2H5 CH 2-CH2-0-CH2-CH 2-O-C2H5 / CH2-CH2-O-CH2-CH2-O-CH2- - NCH2 CH -O-CH2-CH2 O-CH 2-CH2-O-CH 2CH2- C H2- O-CH2- CH2-2 O-CH N-CH -CH -O-CH -CH -O-CH -CH -O-CH 2 2 2 2 2 2 3 / (CH2-CH2-O)4 N - (CH2-CH2-OY4 CH3 (CH2-CH2-0O4 CH3 / (CH2-CH2-O 6 N - (CH2-CH2-O)6 CH3 \ (CH2-CH2-06 CH 2 2 6 3 / CH2-CH2-O- N - CH2-CH2-O-CH2-CH2-O-CH3 XCH2-CH2-O-CH2-CH2-O-CH3 CH2-CH2-O-CH2-CH2-0-CH2-CH2-0- N - CH2-CH2-O-CH2-CH2-O-CH3 CH2-CH2-0-CH 2-CH2-O-CH3 CH2-CH(CH3)-O-CH(CH3)-CH2-O- N - CH2-CH(CH3)-O-CH(CH3)-CH2-O-CH CH2-CH(CH3)-0-CH(CH3)-CH2-O-CH3 CH2-CH2-0-CH(CH3)-CH2-- 2 2 -HC3) 2 N CH2-CH2-CH -CH(CH3)-CH2-O-CH3 CH2-CH2-0O-CH(CH3)-CH2-0-CH3 CH2-CH2-0- N CH 2-CH -OH x 2 2 CH2-CH2-OH CH2-CH2-0- N -CH -CH -0-CH -CH -OH 2 2 2 2 i CH2-CH2-O-CH2-CH2-OH CH2-CH2-0-CH2-CH2-0 2 2 2 2 N CH2-CH2-O-CH2-CH2-OH \CH -CH -O-CH -CH -OH 2 2 2 2 N -CH2-CH2-O-CH2-CH2-OH CH2-CH2-O-CH2-CH2-0-CH2-CH2-0- N - CH2-CH2-O-CH2-CH2-0-CH2-CH2-OH XCH2-CH2-0-CH2-CH2-0-CH2-CH2-OH /CH2-CC2- O-CH -CH2 -O- x2 2 2- 2 N CH -CH -O-CH2-CH2-OH \CH2-CH2-O-CH2-CH 2-O-CH3 Le support peut dériver de tout polymère organique réticulé comportant des groupements substituables par les groupements fonc- tionnels de formule (II), On peut citer comme exemples de polymères organiques adaptés à la présente invention, les polymères dérivés de composés vinyl- aromatiques tels que le styrène, le methylstyrène et les copoly- mères de composés vinylaromatiques et de diènes conjugués en C4-C6 tels que les copolymères du styrène et du butadiène et du styrène et de l'isoprène. On préfère tout particulièrement utiliser comme polymère organique le polystyrène, l'agent de réticulation étant alors, suivant un mode de réalisation préférentiel, le divinylbenzène. Le taux de réticulation est un facteur important. Il est en effet ndcessaire que les groupes fonctionnels de formule (II) greffés sur le polystyrène soient actifs. Pour cela, il faut que les molé- ctules du solvant dans lequel l'agent séquestrant supporté sera mis en oeuvre, dans les applications précisées plus loin, pénètrent à l'intérieur du polymère. Dans ce but, il est nécessaire que le taux de réticulation ne soit pas trop important pour ne pas empê- cher la pénétration du solvant et des réactifs. On préfère utiliser un polystyrène dont le taux de réticulation par le divinylbenzène est inférieur à environ 10%. Encore plus préférentiellement, le taux de réticulation est inférieur à 5% environ. Le groupement substituable est de préférence le chlore ou l1 brome du radical chloro ou bromo methyl -CH2C1 ou -CH2Br fixé sur le noyau benzénique du polystyrène. On préfère tout particulièrement que le pourcentage de noyaux enzniques du polystyrène portant un groupement fonctionnel soit su?érieur à 5%= Encore plus préférentiellement, ce pourcentage est *elrr"uur à 10k.e On pf représenter les agents séquestrants supportés préférés par la formule suivante: 2576902 - CHRO-CHR-CHR;), - R -CR4CH) N R8tO-CHR;-CHR) p o CH2 dérive du polystyrène chloro ou bromo méthylé réticule par le divinylbenzène de formule: - o X représente Cl ou Br. Le procédé selon l'invention est mis en oeuvre généralement et de préférence en présence d'un solvant, l'agent séquestrant pouvant jouer lui-meme le rôle de solvant Ce solvant doit rependre à un certain nombre de conditions: il taut qu'il solubflise l'halogéno-silane de départ; il taut aussi qu'il soit inerte chimiquement vis a vis des silanes introduits ou formens et de l'hydrure alcalin ou alcalino-terreux utilisé. La quantité minimale de solvant utilisée est, de prétérence, telle que l'hydrure alcalin ou alcalino-terreux soit en suspension dans le milieu réactionnel. On choisit, de prétérence, un solvant comme par exemple, le chlorobenzène, l'orthodichlorobenzène, le benzène, le toluène, le cyclohexane, l'heptane, le dichloroéthane, le chlorure de méthylène, le tétrahydrofurane, le dioxane, le diméthoxyéthane. Le procédé de l'invention est mis en oeuvre à une température comprise entre -300C et la température d'ébullition du milieu réactionnel, de préférence entre la température ambiante et la température d'ébullition du mélange réactionnel. Dans ce dernier cas on peut séparer l'hydrogénosilane obtenu au fur et à mesure de sa tormation. On peut bpérer - à une température voisine de la température ambiante, c'est-a-dire entre 0 et 50"C, cecl constitue un des avantages tondamental du procédé selon l'invention. On opère de préférence à la pression atmosphérique. Bien entendu, des pressions supérieures ou intérieures à la pression atmosphérique ne sont pas exclues. Selon le procédé de l'invention, le rapport molaire entre le composé séquestrant et l'hydrure alcalin ou alcalino-terreux est compris entre 5 et 0,0001 et de préférence entre 0,5 et 0,001. La proportion molaire entre l'hydrure et l'halogéno-silane est généralement voisin de la stoechiométrie. Un léger excès d'hydrure peut être, toutefois, préférable pour réduire totalement l'halogéno-silane. Cet excès est de préférence compris entre 10 et 300% molaire. La réaction de réduction est opérée de préférence en introduisant lentement l'halogéno-silane dans le milieu réactionnel, de plus il peut être avantageux d'opérer le refroidissement du milieu réactionnel pour éviter une trop forte augmentation de la température qui favoriserait les réactions secondaires de formation de sous-produits. Les hydrogéno-silanes obtenus par la réaction de réduction peuvent être séparés au fur et à mesure de leur formation. Les composés séquestrants greffés mis en oeuvre selon l'invention permettent de travailler de préference en continu sur colonne, alors que les composés séquestrants non greffés permettent de travailler de préférence en discontinu. Les agents séquestrants de formule (I) utilisés dans le procédé selon l'invention peuvent être préparés comme décrit dans la- demande de brevet français publiée sous le n 2 450 120. La présente invention permet ainsi d'opérer la réduction des halogénosilanes à température ambiante et avec une productivité exceptionnelle et mettant en oeuvre de faibles quantités de catalyseur. D'autres caractéristiques et avantages de l'invention apparaîtront plus clairement à la lecture des exemples qui vont suivre. EXEMPLE 1 Synthèse de (C6H5)2Si H2 par réduction de (C6H5)2SiCl2 avec LiH. Dans un ballon de 1 litre, muni d'un agitateur à pales et surmonté d'un réfrigérant ascendant et d'une ampoule de coulée, nous introduisons, après inertage à l'argon: 69,24g de tris (dioxa-3,6 heptyl) amine (ci- après mentionné: TDA-1) soit 0,214 moles, 31,5g de LiH, soit 3,96 moles. Sous agitation, nous coulons goutte à goutte 501g de (C6H5)2SiC12, soit 1,91 moles. Durée de la coulée: 6h. Le milieu réactionnel est chauffé à 50 C en début de coulée afit d'amorcer la réaction de réduction du diphényldichiorosilane. Une fois la réaction amorcée, l'exothermie importante permet de maintenir la température du milieu à 120'C environ. Un léger chauttage est nécessaire en fin de coulée pour maintenir cette température. Le milieu réactionnel est chauffé à 130-150 i heure après la coulée de (C6 H)2 SiCl2. Une analyse chromatographie phase gazeuse en fin de réaction nous donne la composition suivante: (pourcentages massiques) (C6H)2SiH., 48: (C6Hb) 2SiHCl: 2% (C6H5)2SiC12: 50% _- Ce qui correspond à un taux de transformation de (C 6Hb)z SiCl2 de 58% et une sélectivité en (C6H5)2SiR2 de 97%. Après élimination de la phase solide par filtration (LiCI formé et LiH qui n'a pas réagit) le diphénylsilane tqrmé est séparé des autres phénylsilanes par distillation fractionnée sous vide: (C 6H)2SiH2 distillé à 78 C sous 0,5mmg Hg et (C 6H)z SiCl2 à 110 C sous le même vide. Nous avons pu ainsi obtenir un diphénylsilane dont la pureté est supérieure à 98,7%. EXEMPLE 2 Synthèse de C6H5SiH3 par réduction de C6H5SiC13 avec LiH. Nous avons, dans cet exemple, effectué des réductions de C6H SiC13 par LiH en présence de TDA 1 et en milieu chlorobenzène, en taisant varier le rapport LiH/tC 6H5SiC13. Appareillage utilisé -: ballon de 50 ml avec agitation magnétique, surmonté d'un réfrigérant ascendant et d'une ampoule de coulée. Le phényltrichlorosilane est introduit, par l'intermédiaire de l'ampoule de coulée, dans le ballon contenant la TDA 1, le solvant et l'hydrure de lithium. La réaction commence dès le début de la coulée, à température ambiante; l'exothermie importante nécessite de refroidir le réacteur afin de maintenir la température inférieure à 80 C. En fin de coulée, dont la durée est de- l'ordre'de 15mn, le milieu réactionnel est chauffé à 120 C. Nous indiquons dans le tableau ci-dessous, les différents essais effectués ainsi que les résultats obtenus composition du milieu en fin de coulée de C6H5SiCl3 et après chauffage, taux de transformation du phényltrichlorosilane corrspondant ainsi que sélectivités en C6H5SiH3: N essai I 2 3 4 5 LiH 1,064 g 1,456 g 1,733 g 3,121 g 1,564 g 2 -2 -2 -2 -2 (13,4.10 moles) (18,3 10 moles) (21,8 10 moles) (26,7 10 moles) (19,7 10 moles) TDA 1 1,811 g 1,908 g 2,005 g 1,973 g TDA1 -2 2 2 2 (0,56.10 moles) (0,59.10 moles) (0,62,102 moles) (0,61.102 moles) 6-2 -2 -2 - 2 (12,2.102 moles) (9,0.102 moles) 8,5.102 moles) (8,8.102 moles) (6,5.10moles) C H SCiC 9,223 g 7,044 g 6,008 g 5,267 g 3,977 g 6 5 3 -2 - 2 1-2 -2 -2 (4,36.10 moles) (3,33.10 moles) (2,84.10 moles) (2,49.10 moles) (1,88.102 moles) Rapport molaire 31 55 77 107 10,5 LiHI/C6HsSiC13 un,'c u sici 3,1 5,5 7,7 10,7 1, 3 C H SiH 10,9% 12,4% 21,3% 26,7% 0% 6 5 3 C ' U C6HSic1 c0% 0% 0% 0% 0% 0 CHSiSHl& 0% 0% 0% o% 0% ' C6158C 2 O il C SiC12 23,1% 21,6% 4,6% 0,2% 35,1% Ui 6 5 3 ",-à E _ C6H C1 66,0% 66,0% 74,1% 73,1% 64,9% O0 E O. 6 5 E' o ,, m r N Essai I 2 3 4 5 C H SUI q,1% 11,6% 23,3% 26,8% 0% = c C6H5Sii3Cl 1 0,7% 0,06%0% 0% 0% ^" C H SiHC 2 7,3% 4,0% 0% 0% 0% À C C H SiCi 17,0% 18,3% 1,4% 0,2% 35,1% CeHS6H5 3 OEX X65C ci 65,9% 66,0% 75,3% 73,0% 64,9% T.T. 48% 53% 90% 99,6% 0% C6H5SIC13 Sélectivité Ans H SC ,O Se a elO100% 100% 100% 100% - o- C611551H 6 5 3 , - - _....., TC1.1Ti. 62% 60% 97% 99,7% 0% C il SiCi 6 5 3 S61ectIvité VS6lcctivitd H65% 82% 100% 100% C 6Il 5111 3 C61!SSfH3f Nous voyons, d'après ces essais, qu'un rapport minimum LiH/C6H5SiC13 de 8/1 environ, molaire, est nécessaire pour que le 3 taux de transformation de C6H5SiCi3 soit de 100%. Pour des rapports inférieurs, il reste dans le milieu du C6H5SiC13 non transformé, qui peut réagir avec C6H5SiH3 lors du chauffage ultérieur, pour donner C6H5 SiHCl2 et C6H5SiH2CI, par des réactions de redistribution, catalysées par la TDA 1 et LiCl formé lors de la réduction: 2 C6HsSiC13 + C6H5SiH3 3 C6HSiHC1 6H5SC3 652 3C6H5SiH33 C6HSiH2Cl C6HSiC13 CH HiC L'essai témoin, n 5, effectué sans TDA 1 prouve bien l'efficacité de ce catalyseur. EXEMPLE 3 Synthèse de C6H 5SiH3 par réduction de C6H5SiC13 avec CaH2 Appareillage identique à celui décrit dans l'exemple précédent. Charges: 2,265g de TDA 1, soit 0,70.102 moles 29,55 g de C6H5C1, soit 26,26 10-2 moles 6 5 -2 2,465g de CaH2, soit 5,56 10 moles Coulée de 4,74g de C6H5SiC13 (2,24.102 moles) en 15 mn. Nous n'observons aucune élévation de température. Le milieu réactionnel est ensuite porté à 95 C pendant 4h. L'analyse chromatographique phase gazeuse en fin de chauffage nous donne la composition suivante: (pourcentages massiques) - C6H5 SiH3: 3,32% C6H SiC13: 7,76% 6 5 3 C6H5C1: 88,92% ce qui correspond à un taux de transformation de C6H5SiC13 de 46% et une sélectivité en C6H Si3H- de 100%. 6 5 3 EXEMPLE 4 Synthèse de C6H 5SiH3 par réduction de C6H5SiC13 avec NaH. Dans le même appareillage que celui utilisé dans les deux exemples précédents, nous introduisons: 3,037g de TDA1, soit 0,94.10-2 moles, -2 16,481g de C6H5C1, soit 14,64.10 moles, 4,812g de NaH, soit 20,05.10-2 moles. 4,812g de NaH, soit 20,05.10 moles. Coulée de 8,041g de C6HsSiC13 (3,80.10-2 moles) en 30 mn. La température du milieu réactionnel s'élève jusqu'à 500C. Après la fin de la coulée de C 6H 5SiC3 nous chauffons le réacteur pendant 1/2 heure, jusqu'à 120 C. La composition du milieu réactionnel en fin de chauffage est la suivante (pourcentages massiques) C6HsSiH3 7,70% C6HsSiCl3 20,14% C6H5Cl 72,16% ce qui correspond à un taux de transformation de C6 HSiCO3 de 43% et une sélectivité en C H SiN de 100%. 6 5 3 EXEMPLE 5 Synthèse de (CH3)2SiH par réduction de SiC ave'c LiH. (C3)2Si2 (CH3)2S C2 Nous avons utilisé dans cet exemple le mgme appareillage que celui utilisé lors des essais décrits dans les exemples précédents. Afin d'éviter l'élimination de (CH3)2SiH2 très volatil (Point d'ébullition de -20'C), du milieu réactionnel, nous avons refroidi le réfrigdrant ascendant surmontant le réacteur, à l'aide d'un * fluide cryogénique à -40 C, au lieu d'utiliser de l'eau. Charges: TDA 1 1,905g, soit 0,59o10-2 moles C 6I5Ci: 8,184g soit 7,27.10 moles LiH 0,923g, soit 11,61.10o 2 moles Coulée de 3,27g de (CH3)2SiC!2 (2,53.102) en 20mn. La température du milieu réactionnel s'élève jusqu'à 40C. La composition du milieu réactionnel, après la coulée de (CH3)2SiC12 et attente 1 h à température ambiante, est la suivante: (pourcentages massiques) (CH3)2SiH2 15,36 % (CH3),HSiCl: 0,51% C ilCi: 84,13% 6 5 ce qui correspond à un taux de transformation du (CH3)2S iCi2 de % et une sélectivité en (CH3)2SiH2 de 98%. synhèse de SiN4 par rdducion de 7SiCl! avec LiMo L'appaeiilase ut:ilis dans cet exeuple est le suivant Réacteur Pyrex O de 1 litre équipé d'un système de refroidissement à double enveloppe et serpentin dans lequel circule un fluide cryogénique à 0 C et d'un agitateur magnétique. Ce réacteur est surmonté d'un réfrigérant ascendant refroidi à -20 C. La TDA i et l'hydrure de lithium sont chargés après inertage de l'appareillage à l'argon (essai effectué en l'absence de solvant). HSiC13 est introduit à débit constant par l'intermédiaire d'une pompe volumétrique. La réaction de réduction qui a lieu même à 0 C est fortement exothermique. La phase gazeuse est analysée en ligne par chromatographie phase gazeuse après mesure de son débit et dilution par un courant d'argon. Charges: TDA 1 485 g soit 1,5 moles LiH 47,7g soit 6 moles HSiC13 est introduit à un débit de 79ml/h soit 0,78 moles/h. La température du milieu réactionnel s'élève rapidement jdsqu'à 45 C, malgré le refroidissement énergique. - La composition de la phase gazeuse sortant du réacteur est la suivante: H2: 4,2% SiH4:87,0% H3SiCl: 2,8% H2SiC12: 0,5% HSiC13: 5,0% SiC14: 0,5% et le débit du silane produit correspond bien au débit d'introduction de HSiC13. La réaction s'arrête lorsque le taux de transformation de LiH atteint 60% environ. EXEMPLE-7 Synthèse de SiH4 par réduction de HSiCI3 avec LiH. Nous avons, dans cet exemple, effectué la réaction de réduction de HSiC13 en présence de solvant (C6H5C1) et avec un taux de TDA 1 plus faible. Le réacteur à agitateur magnétique de l'exemple précédent a été remplacé par un réacteur muni d'un système d'agitation à pales, plus efficace, ce réacteur est aussi à double enveloppe refroidie par circulation de fluide cryogénique, le reste de l'appareillage est identique à celui décrit dans l'exemple précédent. Charges: C6H5C 1 238g soit 11 moles TDA 1: 48,5g soit 0,15 moles LiH: 143, 1g soit 18 moles Débits d'introduction de HSiCl3: 95ml/h (0,94 -moles/h) puis 192,4ml/h (1,89 moles/h). Le faible taux de TDA 1 dans le milieu nécessite de limiter le refroidissement à 15 C environ en début de réaction afin d'amorcer celleci, qui ne démarre pas à 0 C. Une fois la réaction amorcée le fluide cryogénique est de nouveau refroidi à 0 C afin de limiter la température dans le réacteur. Les compositions de la phase gazeuse sortant du réacteur sont les suivantes: (analyse chromatographie phase gazeuse) - Pour un débit en HSiC13 de 0,94 moles/h H2 0,4% SiH 99,6% Le débit en SiH4 produit est exactement de 0,94 moles/h. - Pour un débit en HSiC13 de 1,89 moles/h H2 H2 0,3% SiH4 99,0% HSiC13 0,7% Le débit en SiH4 produit est de 1,86 moles/h. La réaction s'arrête lorsque le taux de transformation de LiH atteint 84 %. REVENDICATIONS 1) Le procédé selon la présente invention concerne en effet un procédé de fabrication d'hydrogéno-silanes par réduction d'halogéno-silanes par un hydrure alcalin ou alcalino-terreux généralement dans un solvant en présence d'un catalyseur caractérisé en ce que le catalyseur est un agent séquestrant de formule [N-CHR -CHR2-O-(CHR3-CHR4-O) -R5]3 L I] dans laquelle n est un nombre entier supérieur ou égal à O et inférieur ou égal à 10 (0 293 4 différents représentent un atome d'hydrogène ou un radical alkyle ayant de 1 à 4 atomes de carbone et R5 représente un radical alkyle ou cycloalkyle ayant de 1 à 12 atomes de carbone, un radical phényle ou un radical -CmH2m-0 ou CmH2m+l-0-, o m est compris entre 1 et 12 (1, 2) Procédé selon la revendication 1 caractérisé en ce que l'agent séquestrant est choisi parmi: --la tris(oxa-3 butyl)amine de formule: N*CH -CH -0-CH 2 2 C3)3 - la tris(dioxa-3,6 heptyl)amine de formule: N*CH -CH -O-CH -CH -OCH 2 2 2 2 3)3 - la tris(trioxa-3,6,9 décyl)amine de formule: NECH -CH -0-CH CH -O-CH -CH2--CH3) 2 2 2 2 2 2C 2- CH3)3 - la tris(dioxa-3,6 octyl)amine de formule: NH CH2 -CH2 --CH2 -C 2H)3 2 2 2 2 -2H5)3 - la tris(trioxa-3,6,9 undécyl)amine de formule: N{CH2-CH2-O-CH2-CH -O-CH -CH -O-C2H)3 - la tris(dioxa-3,6 nonyl)amine de formule: N{CH2-CH2-O-CH2-CH2-0-C3H7)3 - la tris(trioxa-3,6,9 dodécyl)amine de formule: NCH 2-CH 2-O-CH 2-CH 2-O-CH 2-CH2-O-C3H7)3 2 2 2 2 2 2-O-3H7)3 - la tris(dioxa-3,6 décyl)amine de formule: N*CH 2-CH2-O-CH2-CH 2--C4H9)3 2 2 2 2 C4H9)3 - la tris(trioxa-3,6,9 tridécyl)amine de formule: N{CH2-CH2-O-CH2-CH2-O-CH2-CH2-0-C4H9)3 - la tris (tetra-oxa-3,6,9,12 tridecyl) amine de formule: N- CH2-CH2-0CH2-CH2-0)3-CH3 3 - la tris(hexa-oxa-3,6,9,12,15,18 nonadecyl)amine de formule: N- CH2-CH2-0-(CH2-CH2-005 CH3 3 - la tris(dioxa-3,6 méthyl-4 heptyl) amine de formule: N- CH2-CH2-OCH-(CH3)-CH2-O-CH3 3 - la tris(dioxa-3,6 diméthyl-2,4 heptyl) amine de formule N- Ci2CH-(CH3)OCH(CH3)-CH2-O-CH3 3' 3) Procédé selon la revendication 1 caractérisé en ce que l'agent séquestrant est greffé sur un support polymère organique réticulé par une pluralité de groupes fonctionnels, fixes sur ledit support, de formule générale * (CHR- - CHR o+n / N (CER3 - CHR' O),R' 5 (IR) 4- _ 5 (\CIR - CHR' G0p> R8 6 G'p'R 8 dans laquelle RP' R, P R v et R' identiques ou différents 1' '2'-'3' R4, R6 sont chacun un atome d'hydrogène ou un radical alkyle ayant de 1 à 4 atomes de carbone, r ' et RI identiques ou différents a8 représentent un atome d'hydrogène, un radical alkyle ou cycloalkyle ayant de i a 12 atomes de carbone, un radical phényle, un 2adical -C H2q,-0- ou CH2q,+î-p- avec q' supérieur ou égal à 1 q ouCqH2 et in&rieîur ou égal à environ 12, et dans laquelle n', m', et p' identiques ou différents sont supérieurs ou égaux à 1 et inférieurs ou égaux à 10. 4) Procédé selon la revendication 3 caractérisé en ce que les groupes fonctionnels de la formule générale (II) sont tels que R D R' R', R et R identiques ou différents, représentent un 1"2 R3 4' 2' V 4 6' et R; identiques ou ifrnts ersnetu atome d'hydrogène ou le radical méthyle et R5 et R' identiques ou 8 differents representent un atome d'hydrogène ou un radical alkyle ayant de 1 à 4 atomes de carboneo Selon un autre mode de réalisation préférentiel de l'invention, n', m' et p' identiques ou différents sont supérieurs ou égaux à 1 et inférieurs ou égaux à 6. ) Procédé selon la revendication 3 ou 4 caractérisé en ce que les groupes fonctionnels sont choisis parmi: CH2-CH2-O- N - CH2-CH2-O-CH 2 2 3 CH -CH -O-CH 2 2 3 CH2-CH2-O-CH2-CH2-O- N -CH2-CH2-O-CH2-CH2-O-CH3 CH2-CH2-0-CH2-CH2-O-CH3 CH 2-CH2-O-CH2-CH2-O- N CH2-CH2-O-CH2-CH2-O-C2H5 2 2 2 2 2H5 CH 2-CH2-O-CH2-CH 2-O-CH2-CH- C2-C 2-0CH2- 2 25 9'H29 N _ CH2-CH 2-O-CH2-CH 2-O-CH2-CH2-0-CH3 CH2-CH -O-CH2-CH2-O-CH2-CH2-O-CH (CH2-CH2-0O4 N- (CH2-CH2-O04 CH3 (CH CH 2 4 CH3 (CH2-CH2-O06 N - (CH2-CH2-O6 CH3 -N-,(CH -CH2-O CH3 CH2-CH2-O- N - CH2-CH2-O-CH2-CH2-0-CH3 \CH2-CH2-0-CH2-CH 2-O-CH3 CH2-CH 2-0-CH2-CH2-0-CH2-CH2-0- N - CH -CH 2-O-CH -CH2-O-CH CH2CH -CH2-O CH -CH2-CH 2 2 2 2 3 CH2-CH(CH3)-0-CH(CH3)-CH2-O- N - CH-CH(CH)-O -CH(CH3)-CH2-0-CH CH2-CH (CH3)--CH(CH3)-CH2--CH3 " CH 2-CH(CH 3)-O-CH(CH3)-CH 2-0-CH3 /CH2-CH2-O-CH(CH3)-CH2-O- N CH 2-CH2-O-CH(CH3)-CH2-O-CH3 CH2-CH2-O-CH(CH3)-CH2-O-CH3 CH2-CH2-0- N - CH2-CH2-OH CH2-CH2-OH CH2-CH2-O- N - CH2-CH2-O-CH2-CH2-OH CH2-CH2-O-CH2-CH2-OH CH2-CH2-0-CH2-CH2-O- N --CH2-CH2-O-CH2-CH2-OH -CH2-CH2-O-CH2-CH2-OH 2 2 2 2 /CH2-CH2-O-CH2-CH2-O-CH2-CH2-O- N - CH 2-CH 2-O-CH 2-CH 2-O-CH 2-CH2-OH CH2-CH2-O-CH2-CH2-O-CH2-CH2-OH CH2-CH2-O-CH2-CH2-O- N - CH2-CH2-O-CH2-CH2-OH CH2-CH2-O-CH2-CH2-O-CH 2 2 2 2 3 6) Procédé selon la revendication 1 caractérisé en ce que le rapport molaire entre le composé séquestrant et l'hydrure alcalin ou alcalinoterreux est compris entre 5 et 0,0001 et de préférence entre 0,5 et 0,00I. 7) Procédé selon la revendication 1 caractérisé en ce que la proportion molaire entre l'hydrure et l'halogéno-silane est voisin de la stoechiométrie et de préférence avec un excès de 10 à 300% molaire d'hydrure.